(57)【要約】熱延焼鈍熱処理前に冷間圧延をさらに実施することによって、断面の中心部の微細組織を変化させて最終製品のリッジング特性および表面品質に優れたフェライト系ステンレス鋼およびその製造方法が開示される。本発明によるオーステナイト系ステンレス鋼は、重量％で、Ｃ：０．００５〜０．１％、Ｓｉ：０．０１〜２．０％、Ｍｎ：０．０１〜１．５％、Ｐ：０．０５％以下、Ｓ：０．００５％以下、Ｃｒ：１０〜３０％、Ｎ：０．００５〜０．１％、Ａｌ：０．００５〜０．２％、残りのＦｅおよびその他不可避な不純物を含み、γｍａｘが２０％以上５０％未満であり、表面の微細溝の面積率が２．０％以下である。
2020510135.tif 000002
【特許請求の範囲】
【請求項１】
重量％で、Ｃ：０．００５〜０．１％、Ｓｉ：０．０１〜２．０％、Ｍｎ：０．０１〜１．５％、Ｐ：０．０５％以下、Ｓ：０．００５％以下、Ｃｒ：１０〜３０％、Ｎ：０．００５〜０．１％、Ａｌ：０．００５〜０．２％、残りのＦｅおよびその他不可避な不純物を含み、
下記式（１）で表されるγｍａｘが２０％以上５０％未満である、リッジング性および表面品質に優れたフェライト系ステンレス鋼：
（１）４２０×Ｃ＋４７０×Ｎ＋１０×Ｍｎ＋１８０−１１．５×Ｃｒ−１１．５×Ｓｉ−５２．０×Ａｌ
ここで、Ｃ、Ｎ、Ｍｎ、Ｃｒ、Ｓｉ、Ａｌは、各元素の含量（重量％）を意味する。
【請求項２】
前記ステンレス鋼は、表面の微細溝の面積率が２．０％以下である、請求項１に記載のリッジング性および表面品質に優れたフェライト系ステンレス鋼。
【請求項３】
前記ステンレス鋼は、リッジング高さが１２μｍ以下である、請求項１に記載のリッジング性および表面品質に優れたフェライト系ステンレス鋼。
【請求項４】
前記ステンレス鋼は、ｒ−ｂａｒ値が１．２以上である、請求項１に記載のリッジング性および表面品質に優れたフェライト系ステンレス鋼。
【請求項５】
重量％で、Ｃ：０．００５〜０．１％、Ｓｉ：０．０１〜２．０％、Ｍｎ：０．０１〜１．５％、Ｐ：０．０５％以下、Ｓ：０．００５％以下、Ｃｒ：１０〜３０％、Ｎ：０．００５〜０．１％、Ａｌ：０．００５〜０．２％、残りのＦｅおよびその他不可避な不純物を含み、下記式（１）で表されるγｍａｘが２０％以上５０％未満を満たすスラブを製造する段階と、
前記スラブを再加熱して熱間圧延する段階と、
前記熱間圧延された熱延板を巻き取る段階と、
前記巻き取られた熱延板を熱延焼鈍熱処理する前に、冷間圧延する段階と，を含むリッジング性および表面品質に優れたフェライト系ステンレス鋼の製造方法：
（１）４２０×Ｃ＋４７０×Ｎ＋１０×Ｍｎ＋１８０−１１．５×Ｃｒ−１１．５×Ｓｉ−５２．０×Ａｌ
ここで、Ｃ、Ｎ、Ｍｎ、Ｃｒ、Ｓｉ、Ａｌは、各元素の含量（重量％）を意味する。
【請求項６】
前記熱延板を巻き取る段階での巻取温度は、７５０℃以上である、請求項５に記載のリッジング性および表面品質に優れたフェライト系ステンレス鋼の製造方法。
【請求項７】
前記冷間圧延する段階は、非対称冷間圧延で実施する、請求項５に記載のリッジング性および表面品質に優れたフェライト系ステンレス鋼の製造方法。
【請求項８】
前記冷間圧延または前記非対称冷間圧延は、３０％以上の圧下率で実施する、請求項５または７に記載のリッジング性および表面品質に優れたフェライト系ステンレス鋼の製造方法。
【請求項９】
前記非対称冷間圧延は、上下圧延ロールの速度比（Ｖｈ／Ｖｌ）が１．２５以上であり、圧延形状因子（ｌ／ｄ）が１．７以上である圧延条件で実施する、請求項７に記載のリッジング性および表面品質に優れたフェライト系ステンレス鋼の製造方法。
ここで、
Ｖｈ：速いロール速度
Ｖｌ：遅いロール速度
2020510135.tif 000007
ｌ：圧延ロールバイト内のロールと板材の接触弧を投影した長さ
ｄ：板材の平均厚さｄ＝（ｈ０＋ｈ）／２
ｒ：圧延ロールの半径
ｈ０：板材の初期厚さ
ｈ：板材の最終厚さ
【請求項１０】
前記非対称冷間圧延後、熱延焼鈍、２次冷間圧延および冷延焼鈍を実施して製造されたステンレス鋼のリッジング高さが１０μｍ以下である、請求項９に記載のリッジング性および表面品質に優れたフェライト系ステンレス鋼の製造方法。
【請求項１１】
前記冷間圧延する段階後に、熱延焼鈍熱処理する段階をさらに含む、請求項５に記載のリッジング性および表面品質に優れたフェライト系ステンレス鋼の製造方法。
【請求項１２】
前記熱延焼鈍熱処理は、５５０〜９５０℃の温度範囲で６０分以内で実施する、請求項１１に記載のリッジング性および表面品質に優れたフェライト系ステンレス鋼の製造方法。
【請求項１３】
前記熱延焼鈍熱処理後に、熱延焼鈍材の断面の厚さ中心部の組織の平均縦横比が４．０以下である、請求項１１に記載のリッジング性および表面品質に優れたフェライト系ステンレス鋼の製造方法。
【発明の詳細な説明】
【技術分野】
【０００１】
本発明は、リッジング性および表面品質に優れたフェライト系ステンレス鋼およびその製造方法に関し、より詳細には、熱間圧延後、熱延焼鈍熱処理前に冷間圧延をさらに実施することによって、厚さ中心部の組織を改善して、リッジング性および表面品質を向上させたフェライト系ステンレス鋼およびその製造方法に関する。
【背景技術】
【０００２】
一般的に、ステンレス鋼は、成分系や金属組織によって分類される。金属組織による場合、ステンレス鋼は、オーステナイト系、フェライト系、マルテンサイト系、二相系に分類される。このようなステンレス鋼のうちフェライト系ステンレス鋼は、高価な合金元素が少なく添加されながらも、耐食性に優れていて、各種キッチン用品、自動車排気系部品、建築材料、家電製品などに主に使用されており、外装用に使用される場合、高品質の表面光沢度が要求される鋼種である。
【０００３】
しかしながら、フェライト系ステンレス鋼は、ディープドローイング（ｄｅｅｐ  ｄｒａｗｉｎｇ）のような成形加工時に圧延方向に平行なシワ形状の表面欠陥であるリッジング（ｒｉｄｇｉｎｇ）欠陥が発生する問題点を有している。リッジング欠陥は、製品の外観を悪化させると共に、リッジングがひどく発生する場合、成形後に研磨工程が追加されて製造時間が増加し、製造コストが上昇する問題が発生する。そのため、フェライト系ステンレス鋼の用途拡大のためには、リッジング特性の改善と共に、優れた表面品質の確保が必要である。
【０００４】
リッジングの発生原因は、根源的に鋳造組織内の柱状晶の発達に起因する。すなわち、一定の方位を有する柱状晶が、圧延または焼鈍工程で破壊されずに残留する場合、引張加工時に周辺の再結晶組織と異なる幅および厚さ方向の変形挙動によってリッジング欠陥として表出される。このようなリッジング欠陥を解消するために、リッジングを誘発する組織を除去するための多様な試みが行われてきた。主に等軸晶率を向上させて柱状晶の分率を減らすことによって、リッジング性を改善したり、製造工程中に熱間圧延温度、熱間圧延の圧下率、焼鈍温度の制御など工程変数の調節を通じてリッジングを低減した。
【０００５】
しかしながら、熱間圧延後に高温で巻き取った熱延板を熱延焼鈍の前に対称圧延または非対称圧延した後、連続して焼鈍熱処理して集合組織を改善しようとする試みは殆どないのが現状である。
【先行技術文献】
【特許文献】
【０００６】
【特許文献１】韓国特許公開第１０−２００８−００６１８６３号公報（２００８．０７．０３．公開）
【特許文献２】韓国特許公開第１０−２０１４−００８０３４８号公報（２０１４．０６．３０．公開）
【発明の概要】
【発明が解決しようとする課題】
【０００７】
本発明は、フェライト系ステンレス鋼の熱延焼鈍熱処理前に冷間圧延をさらに実施することによって、断面の中心部の微細組織を変化させて、最終製品のリッジング特性および表面品質に優れたフェライト系ステンレス鋼およびその製造方法を提供する。
【課題を解決するための手段】
【０００８】
本発明の一実施例によるリッジング性および表面品質に優れたフェライト系ステンレス鋼は、重量％で、Ｃ：０．００５〜０．１％、Ｓｉ：０．０１〜２．０％、Ｍｎ：０．０１〜１．５％、Ｐ：０．０５％以下、Ｓ：０．００５％以下、Ｃｒ：１０〜３０％、Ｎ：０．００５〜０．１％、Ａｌ：０．００５〜０．２％、残りのＦｅおよびその他不可避な不純物を含み、下記式（１）で表されるγｍａｘが２０％以上５０％未満である。
【０００９】
（１）４２０×Ｃ＋４７０×Ｎ＋１０×Ｍｎ＋１８０−１１．５×Ｃｒ−１１．５×Ｓｉ−５２．０×Ａｌ
【００１０】
ここで、Ｃ、Ｎ、Ｍｎ、Ｃｒ、Ｓｉ、Ａｌは、各元素の含量（重量％）を意味する。
【００１１】
また、本発明の一実施例によれば、前記ステンレス鋼は、表面の微細溝の面積率が２．０％以下であってもよい。
【００１２】
また、本発明の一実施例によれば、前記ステンレス鋼は、リッジング高さが１２μｍ以下であってもよい。
【００１３】
また、本発明の一実施例によれば、前記ステンレス鋼は、ｒ−ｂａｒ値が１．２以上であってもよい。
【００１４】
本発明の一実施例によるリッジング性および表面品質に優れたフェライト系ステンレス鋼の製造方法は、重量％で、Ｃ：０．００５〜０．１％、Ｓｉ：０．０１〜２．０％、Ｍｎ：０．０１〜１．５％、Ｐ：０．０５％以下、Ｓ：０．００５％以下、Ｃｒ：１０〜３０％、Ｎ：０．００５〜０．１％、Ａｌ：０．００５〜０．２％、残りのＦｅおよびその他不可避な不純物を含み、下記式（１）で表されるγｍａｘが２０％以上５０％未満を満たすスラブを製造する段階と、前記スラブを再加熱して熱間圧延する段階と、前記熱間圧延された熱延板を巻き取る段階と、前記巻き取られた熱延板を熱延焼鈍熱処理する前に、冷間圧延する段階と、を含む。
【００１５】
（１）４２０×Ｃ＋４７０×Ｎ＋１０×Ｍｎ＋１８０−１１．５×Ｃｒ−１１．５×Ｓｉ−５２．０×Ａｌ
【００１６】
ここで、Ｃ、Ｎ、Ｍｎ、Ｃｒ、Ｓｉ、Ａｌは、各元素の含量（重量％）を意味する。
【００１７】
また、本発明の一実施例によれば、前記熱延板を巻き取る段階での巻取温度は、７５０℃以上であってもよい。
【００１８】
また、本発明の一実施例によれば、前記冷間圧延する段階は、非対称冷間圧延で実施することができる。
【００１９】
また、本発明の一実施例によれば、前記冷間圧延または前記非対称冷間圧延は、３０％以上の圧下率で実施することができる。
【００２０】
また、本発明の一実施例によれば、前記非対称冷間圧延は、上下圧延ロールの速度比（Ｖｈ／Ｖｌ）が１．２５以上であり、圧延形状因子（ｌ／ｄ）が１．７以上である圧延条件で実施することができる。
【００２１】
また、本発明の一実施例によれば、前記非対称冷間圧延後に熱延焼鈍、２次冷間圧延および冷延焼鈍を実施して製造されたステンレス鋼のリッジング高さが１０μｍ以下であってもよい。
【００２２】
また、本発明の一実施例によれば、前記冷間圧延する段階後に、熱延焼鈍熱処理する段階；をさらに含むことができる。
【００２３】
また、本発明の一実施例によれば、前記熱延焼鈍熱処理は、５５０〜９５０℃の温度範囲で６０分以内で実施することができる。
【００２４】
また、本発明の一実施例によれば、前記熱延焼鈍熱処理後に、熱延焼鈍材の断面の厚さ中心部の組織の平均縦横比が４．０以下であってもよい。
【発明の効果】
【００２５】
本発明の実施例によるフェライト系ステンレス鋼およびその製造方法は、熱延焼鈍熱処理前に冷間圧延を通じて鋼板断面の厚さ中心部の組織のバンド組織の縦横比を低く制御して、製品表面のリッジング欠陥の発生を抑制することができる。
【００２６】
また、本発明の実施例によるフェライト系ステンレス鋼およびその製造方法は、鋼板表面の微細溝の面積率が低いため、優れた表面光沢度を示すことができる。
【００２７】
また、本発明の実施例によるフェライト系ステンレス鋼およびその製造方法は、優れたリッジング性と共に、高いｒ値を有し、成形時にリッジング高さを減少させることができる。
【図面の簡単な説明】
【００２８】
【図１】本発明の実施例による比較例３の圧延方向に平行な断面の微細組織写真である。
【図２】本発明の実施例による実施例２の表面を光学顕微鏡で撮影した写真である。
【図３】本発明の実施例による比較例４の表面を光学顕微鏡で撮影した写真である。
【発明を実施するための形態】
【００２９】
本発明の一実施例によるリッジング性および表面品質に優れたフェライト系ステンレス鋼は、重量％で、Ｃ：０．００５〜０．１％、Ｓｉ：０．０１〜２．０％、Ｍｎ：０．０１〜１．５％、Ｐ：０．０５％以下、Ｓ：０．００５％以下、Ｃｒ：１０〜３０％、Ｎ：０．００５〜０．１％、Ａｌ：０．００５〜０．２％、残りのＦｅおよびその他不可避な不純物を含み、下記式（１）で表されるγｍａｘが２０％以上５０％未満である。
【００３０】
（１）４２０×Ｃ＋４７０×Ｎ＋１０×Ｍｎ＋１８０−１１．５×Ｃｒ−１１．５×Ｓｉ−５２．０×Ａｌ
【００３１】
ここで、Ｃ、Ｎ、Ｍｎ、Ｃｒ、Ｓｉ、Ａｌは、各元素の含量（重量％）を意味する。
【００３２】
以下では、本発明の実施例を添付の図面を参照して詳細に説明する。以下の実施例は、本発明の属する技術分野における通常の知識を有する者に本発明の思想を十分に伝達するために提示するものである。本発明は、ここで提示した実施例だけに限定されず、他の形態に具体化されることもできる。図面は、本発明を明確にするために、説明と関係ない部分の図示を省略し、理解を助けるために構成要素のサイズを多少誇張して表現することができる。
【００３３】
本発明の一実施例によるリッジング性および表面品質に優れたフェライト系ステンレス鋼は、重量％で、Ｃ：０．００５〜０．１％、Ｓｉ：０．０１〜２．０％、Ｍｎ：０．０１〜１．５％、Ｐ：０．０５％以下、Ｓ：０．００５％以下、Ｃｒ：１０〜３０％、Ｎ：０．００５〜０．１％、Ａｌ：０．００５〜０．２％、残りのＦｅおよびその他不可避な不純物を含み、γｍａｘが２０％以上５０％未満を満たす。
【００３４】
本発明によるフェライト系ステンレス鋼に含まれる各成分の役割およびその含量について説明すると、次の通りである。下記成分に対する％は、重量％を意味する。
【００３５】
Ｃの含量は、０．００５％以上０．１％以下である。
【００３６】
Ｃは、鋼材の強度に大きく影響を及ぼす元素であって、その含量が多すぎる場合、鋼材の強度が過度に上昇して軟性が低下するところ、０．１％以下に制限する。ただし、その含量が低い場合、鋼材に必要な強度が満たされないところ、０．００５％以上添加する。
【００３７】
Ｓｉの含量は、０．０１％以上２．０％以下である。
【００３８】
Ｓｉは、製鋼時に溶鋼の脱酸とフェライト安定化のために添加される元素であって、本発明では、０．０１％以上添加する。ただし、その含量が多すぎる場合、材質の硬化を起こして、鋼の軟性が低下するところ、２．０％以下に制限する。
【００３９】
Ｍｎの含量は、０．０１％以上１．５％以下である。
【００４０】
Ｍｎは、耐食性の改善に有効な元素であって、本発明では、０．０１％以上添加し、より好ましくは０．２％以上添加する。ただし、その含量が多すぎる場合、溶接時にＭｎ系フュームの発生が急増して溶接性が低下し、過度なＭｎＳ析出物の形成によって鋼の軟性が低下するところ、１．５％以下に限定し、より好ましくは１．０％以下に限定する。
【００４１】
Ｐの含量は、０以上０．０５％以下である。
【００４２】
Ｐは、鋼中に不可避に含有される不純物であって、酸洗時に粒界腐食を起こしたり、熱間加工性を阻害する主要原因となる元素であるので、その含量をできるだけ低く制御することが好ましい。本発明では、前記Ｐ含量の上限を０．０５％に管理する。
【００４３】
Ｓの含量は、０以上０．００５％以下である。
【００４４】
Ｓは、鋼中に不可避に含有される不純物であって、結晶粒界に偏析して熱間加工性を阻害する主要原因となる元素であるので、その含量をできるだけ低く制御することが好ましい。本発明では、前記Ｓ含量の上限を０．００５％に管理する。
【００４５】
Ｃｒの含量は、１０％以上３０％以下である。
【００４６】
Ｃｒは、鋼の耐食性の向上に効果的な元素であって、本発明では、１０％以上添加する。ただし、その含量が多すぎる場合、製造費用が急増する問題があるところ、３０％以下に限定する。
【００４７】
Ｎの含量は、０．００５％以上０．０３％以下である。
【００４８】
Ｎは、窒化物を形成させる元素であって、侵入型として存在するので、過度に含有される場合、衝撃靭性および成形性の低下を招くところ、０．０３％以下に限定する。
【００４９】
Ａｌの含量は、０．００５％以上０．２％以下である。
【００５０】
Ａｌは、強力な脱酸剤であって、溶鋼中酸素の含量を低減する役割をするので、本発明では、０．００５％以上添加する。ただし、その含量が多すぎる場合、非金属介在物の増加によって冷延ストリップのスリーブ欠陥が発生すると同時に、溶接性を劣化させるところ、０．２％以下に限定し、より好ましくは０．１５％以下に限定する。
【００５１】
γｍａｘは、高温での最大オーステナイト量に対応するよく知られたオーステナイト安定度の指数である。γｍａｘは、下記式（１）により計算される。本発明では、γｍａｘ値が２０％以上５０％未満を満たす。
【００５２】
（１）４２０×Ｃ＋４７０×Ｎ＋１０×Ｍｎ＋１８０−１１．５×Ｃｒ−１１．５×Ｓｉ−５２．０×Ａｌ
【００５３】
γｍａｘが２０％未満であれば、熱間圧延中にオーステナイト相によるフェライト相の十分な変形の蓄積が行われず、フェライトバンドの再結晶が促進されないため、リッジング性の改善が得られない。一方、γｍａｘを高めるために、Ｃ、Ｎ、ＭｎおよびＮｉなどのオーステナイト形成元素の含有量を高く制御することができるが、これらは、鋼材の硬質化や費用の上昇を招くので、γｍａｘは、５０％未満とする必要がある。
【００５４】
上記のような成分系およびγｍａｘの範囲を満たすフェライト系ステンレス鋼の場合、熱延焼鈍熱処理前に再結晶のための変形エネルギー蓄積が十分であるので、リッジング性および成形性に有利な集合組織が形成され得る。
【００５５】
例えば、本発明の一実施例によるフェライト系ステンレス鋼は、リッジング高さが１２μｍ以下であってもよく、ｒ−ｂａｒ値が１．２以上であってもよい。
【００５６】
また、本発明の一実施例によるフェライト系ステンレス鋼は、鋼表面の微細溝の面積率が２．０％以下であってもよい。表面の微細溝の面積率は、光沢度と相関性があり、微細溝の面積率が低いほど光沢度が高くなる。本発明によるフェライト系ステンレス鋼は、鋼表面の微細溝の面積率が２．０％以下を満たして、美麗な表面を示すことができる。
【００５７】
次に、リッジング性および表面品質に優れたフェライト系ステンレス鋼の製造方法について説明する。
【００５８】
フェライト系ステンレス鋼のリッジング性および表面品質を向上させるためには、成形性に有利な集合組織の形成を促進させ、リッジングを誘発するバンド組織を除去しなければならない。前記集合組織の形成およびバンド組織の除去のためには、熱延板の焼鈍熱処理時に再結晶を促進させることが重要であり、このために、焼鈍熱処理前に変形エネルギーを十分に蓄積させることが必要である。熱延板に変形エネルギーを蓄積させるために、熱間圧延仕上げ温度を低下させる試みが行われてきたが、変形エネルギーの蓄積には不十分であった。これに伴い、本発明では、変形エネルギーの蓄積による再結晶を促進するために熱延焼鈍熱処理前に冷間圧延を実施して、成形性に有利な集合組織を形成した。
【００５９】
一般的に板材の圧延変形時に変形状態は、せん断変形と平面変形の二つの因子で示すことができる。従来の対称圧延では、板材の表面層は、せん断変形が作用し、中央層に行くほど本質的特性である対称性に起因してせん断変形率が減少して、板材の中央層では、せん断変形率が常に０である。すなわち板材の中央層には、常に平面変形が作用する。本発明では、非対称圧延を適用して板材の厚さ中心部にせん断変形を作用させることができる。非対称圧延を適用するとき、多くの圧延変数が存在し、この変数を最適化する場合にのみ、すべての厚さ層で適切なせん断変形率が作用して再結晶を活性化させて微細組織を変化させることによって、最終冷延製品の表面品質に重要なリッジング高さを低減することができる。
【００６０】
本発明の一実施例によるフェライト系ステンレス鋼の製造方法は、重量％で、Ｃ：０．００５〜０．１％、Ｓｉ：０．０１〜２．０％、Ｍｎ：０．０１〜１．５％、Ｐ：０．０５％以下、Ｓ：０．００５％以下、Ｃｒ：１０〜３０％、Ｎ：０．００５〜０．１％、Ａｌ：０．００５〜０．２％、残りのＦｅおよびその他不可避な不純物を含み、γｍａｘが２０％以上５０％未満を満たすスラブを製造する段階と、前記スラブを再加熱して熱間圧延する段階と、前記熱間圧延された熱延板を巻き取る段階と、前記巻き取られた熱延板を熱延焼鈍熱処理する前に、冷間圧延する段階と、を含む。
【００６１】
熱間圧延された熱延板を熱延焼鈍熱処理する前に、さらに冷間圧延を実施することによって、再結晶促進のための変形エネルギーを蓄積することができる。
【００６２】
前記冷間圧延に先立って、製造されたスラブは、再加熱されて熱間圧延される。熱間圧延された熱延板は、巻取器で高温巻取（ｂｌａｃｋ  ｃｏｉｌ）されるが、熱間圧延後、巻き取る間にオーステナイト相からフェライト相に相変態させるために、巻取温度は、７５０℃以上であってもよい。
【００６３】
一方、本発明の一実施例によるフェライト系ステンレス鋼の製造方法は、巻き取られた熱延板を熱延焼鈍熱処理する前に冷間圧延する段階において、前記冷間圧延は、非対称冷間圧延で実施することができる。
【００６４】
上述したように、本発明では、非対称圧延を適用して板材の厚さ中心部にせん断変形を起こすことができる。厚さ中心部に適切なせん断変形が作用して再結晶を活性化させて微細組織を変化させることによって、最終冷延製品の表面品質に重要なリッジング高さを低減することができる。
【００６５】
非対称冷間圧延は、圧下率３０％以上、上下圧延ロールの速度比（Ｖｈ／Ｖｌ）が１．２５以上および圧延形状因子（ｌ／ｄ）が１．７以上である圧延条件で実施することができる。
【００６６】
非対称冷間圧延で厚さ中心部までせん断変形を起こすためには、上下圧延ロールの速度比（Ｖｈ／Ｖｌ）が１．２５以上でなければならない。１．２５未満では、厚さ中心部までせん断変形が付与されないことがある。ここで、Ｖｈは、速いロールの速度を意味し、Ｖｌは、遅いロールの速度を意味する。
【００６７】
圧延形状因子（ｌ／ｄ）も、厚さ中心部までせん断変形を起こすために、１．７以上が要求される。それ未満では、厚さ中心部までせん断変形が付与されないことがある。圧延ロールのサイズおよび圧下率に関連した圧延形状因子は、圧延時にせん断変形を付加する尺度であって、下記式（２）で定義される。
【００６８】
2020510135.tif 000003
【００６９】
ここで、ｌは、圧延ロールバイト内のロールと板材の接触弧を投影した長さ、ｄは、板材の平均厚さ（ｄ＝（ｈ０＋ｈ）／２）、ｒは、圧延ロールの半径、ｈ０は、板材の初期厚さ、ｈは、板材の最終厚さを意味する。
【００７０】
本発明は、熱延焼鈍熱処理前に冷間圧延するにあたって、非対称圧延時の圧延変数とリッジング性、成形性および表面品質との相関性を調査した結果であって、上下圧延ロールの速度比、圧下率、そして圧延形状因子（ｌ／ｄ）を調節して、リッジング性および表面品質を改善することにその特徴がある。
【００７１】
前記冷間圧延または非対称冷間圧延を実施した熱延板に、引き続いて熱延焼鈍熱処理を実施することができる。熱延焼鈍熱処理は、５５０〜９５０℃の温度範囲で６０分以内で実施することができる。熱延焼鈍熱処理は、熱間圧延された熱延板の軟性をより向上させるために実施される工程であって、これを通じて炭窒化物の析出と再結晶を誘導することができる。このためには、焼鈍温度５５０℃以上で実施する必要がある。ただし、焼鈍温度が９５０℃を超過したり焼鈍時間が６０分を超過する場合、結晶粒が粗大化されて、成形性やリッジング特性を低下させるおそれがある。一方、焼鈍時間の下限は、特に定める必要はないが、十分な効果を得るためには、３０秒以上実施することが好ましい。
【００７２】
前記熱処理した熱延焼鈍板は、圧延方向に平行な方向の断面の厚さ中心部の組織の平均縦横比が４．０以下であってもよい。縦横比とは、圧延方向のフェライト粒径と板厚さ方向のフェライト粒径の比（圧延方向の粒径／板厚さ方向の粒径）を言う。平均縦横比が４．０を超過する場合、圧延方向に展伸したフェライト組織により冷間加工性が低下し得る。また、厚さ中心部に圧延方向に長く伸びたバンド組織が熱延焼鈍板に残存すると、冷間圧延時にバンド組織に起因した変形不均一により表面に凹凸が発生して、表面光沢度を低下させるので、平均縦横比を４．０以下に限定する。
【００７３】
本発明によるリッジング性および表面品質に優れたフェライト系ステンレス鋼の製造方法を上述したように制御した場合以外に特に限定しない条件は、通常のフェライト系ステンレス鋼の製造方法に準じて行うことができる。また、前記熱延焼鈍板を冷間圧延および冷延焼鈍熱処理して冷延鋼鈑に製造することができることはもちろんである。
【００７４】
以下、好ましい実施例を通じて本発明をより詳細に説明することとする。
【００７５】
実施例
下記表１の組成を有する溶鋼を連続鋳造してスラブを製造し、スラブを再加熱して熱間圧延後に初期厚さ３〜７ｍｍの熱延板を熱延焼鈍熱処理前に１次冷間圧延を実施した。
【００７６】
【表１】
2020510135.tif 000004
【００７７】
１次冷間圧延は、通常の冷間圧延または非対称冷間圧延で２０〜５０％の圧下率で圧延した。１次冷間圧延された熱延板を熱延焼鈍熱処理および酸洗した後の５０〜８５％の圧下率で２次冷間圧延を実施し、冷延焼鈍熱処理および酸洗を経て試験片を製作した。
【００７８】
前記試験片の圧延方向に対して０°、４５°、９０°方向の引張試験片を加工して、１５％引張試験後にｒ値（Ｌａｎｋｆｏｒｄ  ｖａｌｕｅ）を測定した。方向別に測定されたｒ値（ｒ０、ｒ４５、ｒ９０）からｒ−ｂａｒ値（ｒ−ｂａｒ＝（ｒ０＋ｒ９０＋２＊ｒ４５）／４）を計算した。また、リッジング高さは、前記試験片を加工して１５％引張試験後に表面粗度を測定した。下記表２に本実施例に使用されたフェライト系ステンレス鋼の圧延条件の変化によるｒ−ｂａｒおよびリッジング高さ（Ｗｔ）の測定結果を示した。
【００７９】
【表２】
2020510135.tif 000005
【００８０】
通常圧延を実施した比較例３〜７は、ｒ−ｂａｒ値が１以下であり、リッジング高さは、１４μｍ以上と高く現れた。熱間圧延後、熱延焼鈍熱処理に先立って１次冷間圧延を行った比較例１および２の場合には、圧下率が３０％未満で行われて、ｒ−ｂａｒ値が１．２以下と現れて、成形性が不利であることが分かった。実施例１〜３のように、熱延焼鈍熱処理前に１次冷間圧延を行い、かつ、圧下率３０％以上で行う場合、１．２以上のｒ−ｂａｒ値を得ることができ、肉眼で観察が難しいため、加工品の外観特性を低下させない程度である１２μｍ以下のリッジング高さを達成することができた。
【００８１】
実施例４〜６は、実施例１〜３で１次冷間圧延を対称圧延でなく、非対称圧延で実施したことを除いては、残りの条件は、同一であり、比較例８および９も、比較例１および２で１次冷間圧延を対称圧延でなく、非対称圧延で実施したことを除いては、残りの条件は、同一である。
【００８２】
対称圧延と比較して非対称圧延で１次冷間圧延を実施した場合、リッジング高さが約２０％以上減少することが分かった。特に、実施例４〜６は、１０μｍ以下のリッジング高さを達成することができた。これを通じて、対称圧延でなく、非対称圧延時にせん断変形によってバンド組織を十分に微細化することができ、リッジング性が改善されることが分かった。
【００８３】
熱間圧延後、熱延焼鈍熱処理に先立って１次冷間圧延を実施した比較例８および９の場合には、非対称圧延で実施しても、圧下率が３０％未満で実施されて、ｒ−ｂａｒ値が１．２以下と現れて、成形性が不利であることが分かった。
【００８４】
すなわち、実施例４〜６のように、熱延焼鈍熱処理前に非対称冷間圧延を行い、かつ、総圧下率３０％以上で行う場合、１．２以上のｒ−ｂａｒ値を得ることができ、肉眼で観察が難しいため、加工品の外観特性を低下させない程度である１２μｍ以下のリッジング高さを達成することができることが分かった。
【００８５】
一方、熱延焼鈍前に冷間圧延を実施しない従来の製造方法で製造した熱延焼鈍材と本発明によって製造した熱延焼鈍材の平均縦横比を下記表３に示した。引き続いて、冷間圧延および冷延焼鈍熱処理を経た冷延焼鈍材の微細溝の面積率も、下記表３に示した。
【００８６】
平均縦横比は、圧延方向に平行な熱延焼鈍材の断面微細組織を光学顕微鏡を使用して撮影した後、バンド組織の圧延方向の粒径と板厚さ方向の粒径を測定して、５個の結晶粒の平均縦横比を示した。図１は、比較例３の圧延方向に平行な断面の微細組織写真を示す。図１のように断面の微細組織写真から圧延方向に長く伸びたバンド組織の長さ方向と厚さ方向の長さを測定した後、平均縦横比を計算した。
【００８７】
微細溝の面積率は、冷延焼鈍材の表面を光学顕微鏡を使用して光源を最大とし、露出時間を長くして５０倍で撮影した後、Ｉｍａｇｅ  Ａｎａｌｙｚｅｒで面積率を測定して評価した。代表的な測定結果を図２および図３に示した。
【００８８】
図２は、実施例２の表面を、図３は、比較例４の表面を示す。図面において微細溝の面積は、濃厚な色相で表現された部分を示す。図２に示された本発明による実施例２の微細溝の面積率が、図３の比較例４に比べて非常に減少したことが分かった。
【００８９】
【表３】
2020510135.tif 000006
【００９０】
１次冷間圧延を圧下率３０％未満の通常圧延で実施した比較例１は、平均縦横比が６以上と高く、従来の製造方法で製造された比較例３および４は、平均縦横比が１次冷間圧延を実施した前記比較例１に比べて３倍近く上昇した。他方で、熱間圧延後、熱延焼鈍熱処理に先立って１次冷間圧延を圧下率３０％以上の通常圧延で実施した実施例２、３と１次冷間圧延を圧下率３０％以上の非対称圧延で実施した実施例５、６の場合には、熱延焼鈍材の平均縦横比が３以下と非常に低く現れた。
【００９１】
また、１次冷間圧延を通常圧延で実施した比較例１、３、４は、冷延焼鈍材の微細溝の面積率が２．２％以上と高いのに対し、熱間圧延後、熱延焼鈍熱処理に先立って１次冷間圧延を行った実施例２、３と１次冷間圧延を非対称圧延で実施した実施例５、６の場合には、微細溝の面積率が１．８％以下と低く現れた。
【００９２】
すなわち実施例２、３、５、６の結果から明らかなように、熱延焼鈍材の平均縦横比が低いほど冷延焼鈍材の微細溝の面積率が低くなることが分かった。したがって、実施例のように、平均縦横比が４．０以下であり、微細溝の面積率が２．０％以下を満たすことによって、表面品質に優れた冷延鋼鈑が得られた。
【００９３】
上述したように、本発明の例示的な実施例を説明したが、本発明は、これに限定されず、当該技術分野における通常の知識を有する者であれば、下記に記載する特許請求範囲の概念と範囲を外れない範囲内で多様な変更および変形が可能であることを理解することができる。
【産業上の利用可能性】
【００９４】
本発明の実施例によるフェライト系ステンレス鋼は、鋼板の表面品質および光沢度に優れているので、各種キッチン用品、自動車排気系部品、建築材料、家電製品などに使用することができる。
【図１】
2020510135.tif 000008
【図２】
2020510135.tif 000009
【図３】
2020510135.tif 000010
【国際調査報告】
2020510135.tif 000011
2020510135.tif 000012
2020510135.tif 000013
2020510135.tif 000014